НАГРЕВАТЕЛЬНОЕ УСТРОЙСТВО, ИМЕЮЩЕЕ АНТИПРИГАРНОЕ ПОКРЫТИЕ С ОБЪЕМНЫМ РИСУНКОМ

1. Нагревательное устройство (1), содержащее основание (2), подлежащее нагреванию, причем указанное основание (2) имеет поверхность (3), на которую нанесено антипригарное покрытие (4), причем указанное антипригарное покрытие (4) включает в себя по меньшей мере один спеченный слой (5, 5′) на основе фторуглеродного полимера, образующий непрерывную сетку, отличающееся тем, что указанный спеченный слой (5, 5′) содержит смесь намагничивающихся частиц (50) и ненамагничивающихся частиц (51), причем часть указанных намагничивающихся частиц наклонена на угол α относительно поверхности основания (2), а остальные намагничивающиеся частицы по существу параллельны основанию (2), что позволяет сформировать объемный рисунок.
2. Нагревательное устройство (1) по п.1, отличающееся тем, что угол α наклона части намагничивающихся частиц (50) составляет от 20° до 89°.
3. Нагревательное устройство (1) по п.1, отличающееся тем, что угол α наклона части намагничивающихся частиц (50) составляет от 45° до 89°.
4. Нагревательное устройство (1) по любому из пп.1-3, отличающееся тем, что смесь намагничивающихся частиц (50) и ненамагничивающихся частиц (51) составляет от 1 до 5 вес.% от веса спеченного слоя (5, 5′) на основе фторуглеродного полимера.
5. Нагревательное устройство (1) по п.4, отличающееся тем, что смесь намагничивающихся частиц (50) и ненамагничивающихся частиц (51) составляет от 2 до 3 вес.% от веса спеченного слоя (5, 5′) на основе фторуглеродного полимера.
6. Нагревательное устройство (1) по любому из пп.1-3, 5, отличающееся тем, что процентное содержание ненамагничивающихся частиц (51) в смеси намагничивающихся частиц и ненамагничивающихся частиц составляет от 15% до 40% от общего веса смеси намагничивающихся частиц и ненамагничивающихся частиц.
7. Нагревательное устройство (1) по любому из пп.1-3, 5, отличающееся тем, что намагничивающиеся частицы (50) имеют размер D50 менее или равный 23 мкм.
8. Нагревательное устройство (1) по любому из пп.1-3, 5, отличающееся тем, что ненамагничивающиеся частицы (51) имеют размер D90 в пределах 20-250% от размера намагничивающихся частиц.
9. Нагревательное устройство (1) по любому из пп.1-3, 5, отличающееся тем, что намагничивающиеся частицы и ненамагничивающиеся частицы имеют форму хлопьев (6).
10. Нагревательное устройство (1) по любому из пп.1-3, 5, отличающееся тем, что намагничивающиеся частицы и/или ненамагничивающиеся частицы имеют поверхностную окраску.
11. Нагревательное устройство (1) по п.10, отличающееся тем, что намагничивающиеся частицы и/или ненамагничивающиеся частицы имеют структуру "сердцевина-оболочка".
12. Нагревательное устройство (1) по любому из пп.1-3, 5, 11, отличающееся тем, что ненамагничивающиеся частицы состоят из слюды, алюминия или слюды, покрытой оболочкой из диоксида титана.
13. Нагревательное устройство (1) по любому из пп.1-3, 5, 11, отличающееся тем, что намагничивающиеся частицы состоят из железа, оксида железа, алюминия, покрытого железной оболочкой или слюды, покрытой железной оболочкой, причем железо присутствует в виде феррита.
14. Нагревательное устройство (1) по любому из пп.1-3, 5, 11, отличающееся тем, что спеченный слой (5, 5′) включает в себя только фторуглеродный полимер или смесь фторуглеродных полимеров, отдельно или в смеси с другими термостойкими полимерами.
15. Нагревательное устройство (1) по п.14, отличающееся тем, что фторуглеродный полимер выбран из группы, включающей в себя политетрафторэтилен (ПТФЭ), сополимер тетрафторэтилена и перфторпропилвинилэфира (ПФА) и сополимер тетрафторэтилена и гексафторпропилена (ФЭП), а также их смеси.
16. Нагревательное устройство (1) по любому из пп.1-3, 5, 11, 15, отличающееся тем, что оно имеет непрерывный или прерывистый твердый базовый слой, покрывающий указанную поверхность (3) основания (2), причем на указанный твердый базовый слой нанесено указанное антипригарное покрытие (4).
17. Нагревательное устройство (1) по п.16, отличающееся тем, что твердый базовый слой представляет собой шероховатый слой эмали, имеющий следующие свойства:
твердость указанного слоя больше твердости металла или сплава металла, составляющего основание (2),
точка плавления указанного слоя находится между точкой плавления металла или сплава металла, составляющего основание (2), и точкой плавления спеченного полимера или спеченных полимеров антипригарного покрытия (4); и шероховатость Ra поверхности находится в пределах от 2 мкм до 20 мкм.
18. Нагревательное устройство (1) по п.16, отличающееся тем, что твердый базовый слой выполнен из керамического, и/или металлического, и/или полимерного материала.
19. Нагревательное устройство (1) по любому из пп.1-3, 5, 11, 15, 17, 18, отличающееся тем, что антипригарное покрытие (4) включает в себя:
по меньшей мере один слой (8, 8′) грунтовочного состава, содержащий фторуглеродный полимер, и, при необходимости, связующий полимер, минеральные или органические наполнители и/или пигменты, и
по меньшей мере один отделочный слой (5, 5′) на основе спеченного фторуглеродного полимера, покрывающий указанный слой (8, 8′) грунтовочного состава и дополнительно включающий в себя смесь намагничивающихся частиц и ненамагничивающихся частиц.
20. Нагревательное устройство (1) по любому из пп.1-3, 5, 11, 15, 17, 18, отличающееся тем, что антипригарное покрытие (4) включает в себя по меньшей мере один узор, содержащий термохромный пигментный состав, по меньшей мере, с одним термохромным полупроводниковым пигментом.
21. Способ изготовления нагревательного устройства (1), имеющего основание (2), подлежащее нагреву, включающий в себя этапы, на которых:
приготавливают по меньшей мере один состав на основе по меньшей мере одного фторуглеродного полимера в пылевидном состоянии, причем указанный фторуглеродный полимер берут отдельно или в смеси с термостойким связующим полимером, обладающим стойкостью к температурам не менее 200°C;
наносят указанный состав на поверхность (3) указанного основания (2) для формирования слоя фторуглеродного полимера;
обжигают указанное нагревательное устройство (1), покрытое таким образом указанным слоем фторуглеродного полимера, включающим в себя объемный рисунок, при температуре от 350°C до 450°C для спекания указанного слоя с получением спеченного слоя (5, 5′) на основе фторуглеродного полимера, образующего непрерывную сетку; отличающийся тем, что указанный состав на основе фторуглеродного полимера дополнительно содержит смесь намагничивающихся частиц и ненамагничивающихся частиц, причем к слою фторуглеродного полимера перед этапом обжига прикладывают магнитное поле для того, чтобы ориентировать магнитные частицы так, чтобы сформировать в указанном слое объемный рисунок.
22. Способ по п.21, отличающийся тем, что магнитное поле прикладывают после нанесения состава на основе фторуглеродного полимера и перед этапом обжига.
23. Способ по п.21 или 22, отличающийся тем, что состав на основе фторуглеродного полимера содержит частицы фторуглеродного полимера с размером менее или равным 5 мкм.
24. Способ по п.23, отличающийся тем, что частицы фторуглеродного полимера имеют размер от 90 нм до 300 нм.